(57)【要約】      （修正有）【課題】シート形成の際に青酸化合物が発生しない放射線発生体吸収シートを提供すること、および、セシウムイオンを吸収し、吸着した放射線発生体を保持できる放射線発生体吸収シートを提供すること。【解決手段】ゼオライトおよびプルシアンブルーが、樹脂１００重量部中に１０〜８０重量部の量で含有されていると共に、ゼオライトとプルシアンブルーとが０：１００〜８０：２０の重量比で含有された放射線発生体吸収シートであり、該樹脂が、融点が１６０℃以下、メルトフローレート（MFR）が０．１〜７ｇ／１０分の範囲内にある、エチレンビニルアセテート（EVA）樹脂、直鎖状低密度ポリエチレン（LLDPE）、低密度ポリエチレン（LDPE）、高密度ポリエチレン（HDPE）、ランダムポリプロピレン（ランダムPP）およびオレフィン系熱可塑性エラストマーよりなる群から選ばれた少なくとも一種類の樹脂である放射線発生体吸収シートに関する。【選択図】図１
2018179719.tif 000002
【特許請求の範囲】
【請求項１】
ゼオライトおよびプルシアンブルーが、樹脂１００重量部中に１０〜８０重量部の量で含有されていると共に、ゼオライトとプルシアンブルーとが０：１００〜８０：２０の重量比で含有された放射線発生体吸収シートであり、
該樹脂が、融点が１６０℃以下、メルトフローレート（MFR）が０．１〜７ｇ／１０分の範囲内にある、エチレンビニルアセテート（EVA）樹脂、直鎖状低密度ポリエチレン（LLDPE）、低密度ポリエチレン（LDPE）、高密度ポリエチレン（HDPE）、ランダムポリプロピレンおよびオレフィン系熱可塑性エラストマーよりなる群から選ばれた少なくとも一種類の樹脂であることを特徴とする放射線発生体吸収シート。
【請求項２】
上記ゼオライトおよびプルシアンブルーが、樹脂１００重量部に対して１０〜７０重量部の範囲内の量で含有されていることを特徴とする請求項１に記載の放射線発生体吸収シート。
【請求項３】
上記ゼオライトおよびプルシアンブルーの少なくとも一部が、水の存在下に、ゼオライトまたはプルシアンブルーを構成する金属イオンとセシウムイオンとがイオン交換可能に分散されていることを特徴とする請求項１に記載の放射線発生体吸収シート。
【請求項４】
上記放射線発生体吸収シートが、トンネルのコンクリート打設面に配置されるものであることを特徴とする請求項１に記載の放射線発生体吸収シート。
【請求項５】
上記放射線発生体が137Ｃｓイオンであることを特徴とする請求項１に記載の放射線発生体吸収シート。
【発明の詳細な説明】
【技術分野】
【０００１】
本発明はセシウムイオンを吸収することができるシートまたはフィルムに関する。さらに詳しくは、本発明は、水の存在下に放射線発生源である137Ｃsイオンを吸収することができるシートまたはフィルムに関する。なお、本発明において、特に断りなく「シート」と記載した場合には、シートおよびフィルムを含むものとする。
【背景技術】
【０００２】
東北地方太平洋沖地震に伴って発生した東京電力福島第一原子力発電所の事故により、放射性元素である137Ｃsのイオンが大量に飛散した。この137Ｃsイオンは、水のある環境中を自由に移動するので、除染が極めて難しい。
【０００３】
ゼオライト、プルシアンブルーは、セシウムイオンの吸収能力に優れていることが知られている。従って、ゼオライト、プルシアンブルーを用いれば、このセシウムイオンを吸収することができ、この中に含まれる137Ｃsイオンを吸収し、固定することができる（特許文献１参照）。
【０００４】
ところが、プルシアンブルーは、分子内にシアノ基を多数有する化合物であり、加熱によってこの錯化合物は熱分解してシアンガスが発生する。周知の通りシアンガスは猛毒であるので、発生したシアンガスをすべてトラップしなければならないが、現実的に全てのシアンガスをトラップするのは不可能である。プルシアンブルーは安価で効率よくセシウムを吸収する化合物であるが、上記のように加熱する際に発生するシアンガスをトラップするために多大は設備が必要になり、安価であるというプルシアンブルーの特性を有効に活用することができないという問題がある。
【先行技術文献】
【特許文献】
【０００５】
【特許文献１】特開２０１６−１０９４４２号公報
【発明の概要】
【発明が解決しようとする課題】
【０００６】
本発明は、セシウムイオンを吸収することができ、かつ、衝撃強度に優れるシートであって、シート形成の際に青酸化合物が発生しない放射線発生体吸収シートを提供することを目的としている。
さらに本発明は吸収した放射線発生体を保持することができる放射線発生体吸収シートを提供することを目的としている。
【課題を解決するための手段】
【０００７】
本発明の放射線発生体吸収シートは、ゼオライトおよびプルシアンブルーが、樹脂１００重量部中に１０〜８０重量部の量で含有されていると共に、ゼオライトとプルシアンブルーとが０：１００〜８０：２０の重量比で含有された放射線発生体吸収シートであり、
該樹脂が、融点が１６０℃以下、メルトフローレート（MFR）が０．１〜７ｇ／１０分の範囲内にある、エチレンビニルアセテート（EVA）樹脂、直鎖状低密度ポリエチレン（LLDPE）、低密度ポリエチレン（LDPE）、高密度ポリエチレン（HDPE）、ランダムポリプロピレンおよびオレフィン系熱可塑性エラストマーよりなる群から選ばれた少なくとも一種類の樹脂であることを特徴としている。
【０００８】
すなわち、セシウムを吸収する成分としてプルシアンブルーを単独で使用することもできる。
本発明において、上記ゼオライトおよびプルシアンブルーは、樹脂１００重量部に対して、合計１０〜７０重量部の範囲内の量で含有されていることが好ましい。
【０００９】
本発明において、上記ゼオライトおよびプルシアンブルーの少なくとも一部が、水の存在下に、ゼオライトおよびプルシアンブルーを構成する金属イオンとセシウムイオンとがイオン交換可能に放射線発生体吸収シート中に分散されていることが好ましい。
【００１０】
本発明において、上記放射線発生体吸収シートは、トンネルのコンクリート打設面に配置されるものであることが好ましい。
本発明において、上記放射線発生体は137Ｃｓイオンであることが好ましい。
【発明の効果】
【００１１】
本発明によれば、シートを構成する樹脂の融点が１６０℃以下なので、シートを低温で形成することができ、このため、プルシアンブルーの熱分解を抑制できる。従ってシートを製造する際に青酸化合物が熱分解により発生することがない。
【００１２】
このためシートを製造する際の製造装置に吸引装置などの高価な装置を取り付けることなくシートを製造することができるので、セシウムイオンの吸収剤として比較的安価なプルシアンブルーを大量に使用することができる。
【００１３】
また、セシウムイオンは、プルシアンブルーの他に、ゼオライト、フタロシアニン系錯化合物等によっても吸収されるが、本発明で使用する樹脂を用いれば、ゼオライトあるいはフタロシアニン系錯化合物等も安定した状態でシートに練り込むことができる。
【００１４】
本発明で使用する樹脂に、ゼオライトおよびプルシアンブルーを配合することにより、効率的にセシウムイオンを吸収することが可能となり、この吸収したセシウムイオン中には137Ｃsイオンが含まれていることから、放射線発生体を効率よく吸収することができる。
しかも、本発明のシートで吸収されたセシウムイオンは、一旦吸収されると脱離しにくく、安定的にシートに保持される。
【図面の簡単な説明】
【００１５】
【図１】図１は、本発明の放射線発生体吸収シートをトンネルに配置する例を示す断面図である。
【発明を実施するための形態】
【００１６】
次に本発明を詳細に説明する。
本発明の放射線発生体吸収シートは、特定の樹脂中に、ゼオライトおよびプルシアンブルーが分散された形態を有する。
【００１７】
本発明で使用する樹脂は、融点が１６０℃以下、好ましくは５０〜１４０℃の範囲内にあり、メルトフローレート（MFR)が０．１〜７ｇ／１０分、好ましくは０．１〜５ｇ／１０分の範囲内にある樹脂である。
【００１８】
ここで使用するプルシアンブルーは、一般式ＡxＭ［Ｆｅ（ＣＮ）6］y・ｚＨ2Ｏ（ただし、式中Ａは陽イオン、Ｍは金属原子イオンを表す）で表される組成を有する。
ここで、Ａの陽イオンとしては鉄イオン、アンモニウムイオンが挙げられる。また、Ｍの金属原子イオンとしては、バナジウム、クロム、マンガン、鉄、ルテニウム、コバルト、ロジウム、ニッケル、パラジウム、白金、銅、銀、亜鉛、ランタン、ユーロピウム、ガドリニウム、ルテニウム、バリウム、ストロンチウムおよびカリウムよりなる群から選ばれる少なくとも一種類の金属のイオンを挙げることができる。
【００１９】
これらの中でも、セシウムイオンの吸着性、夾雑物共存状態におけるセシウムイオンの選択性等の観点から、Ｆｅ4［Ｆｅ（ＣＮ）6］3、ＦｅＮＨ4［Ｆｅ（ＣＮ）6］が特に好ましい。
【００２０】
ここで特に好ましいプルシアンブルーであるＦｅ4［Ｆｅ（ＣＮ）6］3は、下記の構造を有する。
【００２１】
【化１】
2018179719.tif 000003
【００２２】
プルシアンブルーの平均粒子径は、好ましくは０．０５〜０．０１μｍである。このような微細な粒子を用いる場合、樹脂と混合することで、プルシアンブルーが樹脂中に均一に分散したシートを容易に得ることができる。
【００２３】
上記プルシアンブルーは、シアノ基を有し、熱分解の際に青酸化合物が発生する。この青酸化合物は、有毒であり、熱分解した際には完全に吸引して除去しなければならない。
プルシアンブルーの熱分解温度は１７０℃であり、本発明者の知見によれば、１６０℃では熱分解せず、安全に取り扱うことができる。
【００２４】
そこで、本発明では、融点が１６０℃以下、好ましくは５０〜１５５℃、特に好ましくは５０〜１４０℃の範囲内にあり、さらに成形性を考慮してメルトフローレート（MFR)が０．１〜７ｇ／１０分、好ましくは０．１〜５ｇ／１０分の範囲内にある特定の樹脂を使用する。
【００２５】
このように融点が１６０℃以下の特定の樹脂を使用することにより、シートを製造する際に樹脂温度を１６０℃よりも高くする必要がなく、従って、樹脂と混合されたプルシアンブルーが熱分解して青酸化合物が発生することがない。特に融点が１５５℃よりも低い特定の樹脂を使用することにより、プルシアンブルーの熱分解は完全に防止することができる。
【００２６】
なお、ここで使用する特定の樹脂の融点の下限はプルシアンブルーの熱分解の防止という点からは特に限定する必要はないが、融点が低すぎると、得られる放射線発生体吸収シートの剛性が低下することがあるので、該放射線発生体吸収シートの剛性を確保できる温度であることが好ましい。このような特定の樹脂を用いることにより、均一にプルシアンブルーおよびゼオライトなどの粉末が分散した剛性の高いシートを得ることができる。
【００２７】
本発明で上記プルシアンブルーと共に使用される吸着剤は、ゼオライトである。ゼオライトは、アルミノケイ酸塩のなかで結晶構造中に比較的大きな空隙を有するものの総称であり、特に限定されないが、例えば結晶アルミノシリケート、メタロシリケート、アルミノホスフェート、シリカアルミノホスフェートを挙げることができる。このようなゼオライトは、セシウムを効率よく吸収することができる。
【００２８】
上記のようなゼオライトの平均粒子径は、好ましくは２〜５μｍである。このような平均粒子径を有するゼオライトを用いる場合には、該ゼオライトを樹脂中に均一に分散させるために、ユーメックス１０１０（三洋化成(株)製）などの相溶化剤を用いることが好ましい。
【００２９】
また、本発明において、シートはTダイなどを用いた公知の方法で製造されるが、プルシアンブルーおよびゼオライトなどの粉剤を含有する特定の樹脂を用いて均一性の高いシートを得るためには、メルトフローレート（MFR)が０．１〜７ｇ／１０分、好ましくは０．１〜５ｇ／１０分の範囲内にある特定の樹脂を使用する。MFRが０．１ｇ／１０分に満たない場合、樹脂粘度が高すぎて連続的にシートを製造できないことがあり、７ｇ／１０分を超える場合、Tダイから安定的に特定の樹脂が供給されず、得られるシートの安定性が低下する。より連続的にシートを製造すると共にTダイからの樹脂の供給を安定化させる為には、メルトフローレート（MFR)が０．１〜５ｇ／１０分の範囲内にある特定の樹脂を使用することが好ましい。
【００３０】
本発明で使用する特定の樹脂は、エチレンビニルアセテート（EVA）樹脂、直鎖状低密度ポリエチレン（LLDPE)、低密度ポリエチレン（LDPE)、高密度ポリエチレン（HDPE)、ランダムポリプロピレン（ランダムPP）およびオレフィン系熱可塑性エラストマーよりなる群から選ばれた少なくとも一種類の樹脂である。
【００３１】
本発明で使用するエチレンビニルアセテート（EVA）樹脂としては、重量平均分子量が５万〜２０万の範囲内にあり、ビニルアセテートの含有率が３〜３０％の範囲内にある樹脂を使用することが好ましい。ビニルアセテートの共重合量を上記のようにすることにより、シートの柔軟性と弾力性がより向上する。
【００３２】
EVA樹脂についてJIS-K0064に基づいて測定した融点は、好ましくは５０〜１２０℃である。また、EVA樹脂のＭＦＲは、好ましくは０．１〜５ｇ／１０分、より好ましくは０．２〜３ｇ／１０分である。
【００３３】
本発明で使用する直鎖状低密度ポリエチレン（LLDPE）は、少量のα−オレフィンとエチレンとの共重合体であり、α−オレフィンとして１−ブテン、１−ヘキセン、４−メチルペンテン−１、１−オクテンなどが使用され、チーグラーナッタ触媒および／またはメタロセン化合物を用いて製造される。
LLDPEの重量平均分子量は、好ましくは０．１万〜２５万であり、比重は、好ましくは０．９１０〜０．９３０である。
【００３４】
また、LLDPEについてJIS-K0064に基づいて測定した融点は、好ましくは１００〜１２０℃であり、MFRは、好ましくは０．１〜７ｇ／１０分、より好ましくは０．１〜５ｇ／１０分である。
【００３５】
本発明で使用する低密度ポリエチレン（LDPE）は、通常、高圧法により製造されるポリエチレンである。
LDPEの重量平均分子量は、好ましくは０．１万〜２０万であり、比重は好ましくは０．９１〜０．９３である。
【００３６】
また、LDPEについてJIS-K0064に基づいて測定した融点は、好ましくは９５〜１１５℃であり、MFRは、好ましくは０．１〜５ｇ／１０分、より好ましくは０．３〜３ｇ／１０分である。
【００３７】
本発明で使用する高密度ポリエチレン（HDPE）は、比重０．９４５以上のポリエチレンで、重量平均分子量は、好ましくは０．１〜２５万である。
また、HDPEについてJIS-K0064に基づいて測定した融点は、好ましくは１０５〜１３５℃であり、MFRは、好ましくは０．１〜５ｇ／１０分、より好ましくは０．３〜３ｇ／１０分である。
【００３８】
本発明で使用するランダムポリプロピレン（ランダムPP）は、プロピレンにエチレンがランダムに共重合した共重合体であることが好ましく、このランダムPPにおけるエチレンの共重合量は、好ましくは１〜６モル％の範囲内にある。
【００３９】
ランダムPPの重量平均分子量は、好ましくは０．１万〜２２万であり、JIS-K0064に基づいて測定した融点は、好ましくは９５〜１１５℃であり、JIS-K7210に基づいて測定したMFRは、好ましくは０．１〜５ｇ／１０分、より好ましくは０．２〜３ｇ／１０分である。
【００４０】
本発明で使用するオレフィン系熱可塑性エラストマーとしては、例えば、エチレン−オクテン共重合体系エラストマー、エチレン−ブテン共重合体系エラストマー、エチレン−プロピレン−ジエン系エラストマーを挙げることができる。これらのオレフィン系熱可塑性エラストマー中でもエチレン−オクテン共重合体系エラストマーが好ましい。
【００４１】
オレフィン系熱可塑性エラストマーの重量平均分子量は、好ましくは５万以上であり、比重は０．８５〜０．９であり、JIS-K7210に基づいて測定したMFRは、好ましくは０．１〜５ｇ／１０分、より好ましくは０．２〜５ｇ／１０分であり、JIS-K 0064に基づいて測定した融点は、好ましくは５０〜１００℃である。
【００４２】
本発明においては、特定の樹脂としてEVA樹脂、LLDPE、LDPE、HDPE、ランダムＰＰおよびオレフィン系熱可塑性エラストマーを単独で或いは組み合わせて使用することが好ましい。特に、LLDPE、EVA樹脂またはHDPEと、オレフィン系熱可塑性エラストマーの中でも例えばエチレン−オクテン共重合体系エラストマーとを含む樹脂を使用することにより、破断歪を６００％以上にすることができ、掘削したトンネルの表面への放射線発生体吸収シートの形態追随性を向上させることができる。この場合、配合するエラストマーの量は、使用する樹脂１００重量％に対し、好ましくは１０重量％以下である。また、EVA樹脂を含む樹脂を用いることにより、シートの柔軟性が発現し、トンネルの施工が容易になる、あるいはシートと土壌の一体性が発現しやすい。
【００４３】
本発明の放射線発生体吸収シートには、上記のような特定の樹脂からなるシート中にゼオライトおよびプルシアンブルーが含有されている。
ゼオライトおよびプルシアンブルーの重量比は、０：１００〜８０：２０、好ましくは１５：８５〜７５：２５である。すなわち、本発明においてシートにはゼオライトが含有されずプルシアンブルーだけを含有する態様も含まれる。
本発明において、ゼオライトとプルシアンブルーとの合計量は、樹脂１００重量部に対して１０〜８０重量部、好ましくは１０〜７０重量部の範囲内にある。
【００４４】
このような量でゼオライトおよびプルシアンブルーを配合することにより、放射線発生体吸収シートに水の存在下に接触したセシウムを吸収することができる。こうして吸収されたセシウムは放射線発生体吸収シートの表面から脱離しにくい。
【００４５】
なお、セシウム吸収剤として上記のゼオライトおよびプルシアンブルーの他にフタロシアニンに金属が結合したフタロシアニン型錯体等を配合することもできる。
このフタロシアニン型錯体は、耐熱性に優れており、本発明で規定する温度１６０℃でも熱分解しない。ここで使用するフタロシアニン型錯体の例としては、銅フタロシアニン、塩素化銅フタロシアニン、臭素化銅フタロシアニン、アルミニウムフタロシアニンを挙げることができる。
【００４６】
さらに本発明の放射線発生体吸収シートには、その比重を調整する等のために炭酸ストロンチウム（ＳｒＣＯ3）を配合することができる。炭酸ストロンチウムは毒性がなく、比重が高いので、本発明の放射線発生体吸収シートに配合することにより、シートの比重を１以上にすることができる。
【００４７】
炭酸ストロンチウムを配合する場合には、炭酸ストロンチウムは樹脂１００重量部に対し５〜３０重量部の範囲内の量で配合する。炭酸ストロンチウムの配合量により、本発明の放射線発生体吸収シートの比重を１．０５〜１．３５４の範囲で調整することができ、このシートを凹凸のある地面等に容易に敷き詰めることができる。
【００４８】
本発明の放射線発生体吸収シートは、ゼオライトおよびプルシアンブルーに、必要により、炭酸ストロンチウムなどを加えた後、全体量が１００重量％になるように特定の樹脂を配合して１６０℃以下の温度の加熱下に混合してペレットを製造する。
【００４９】
なお、このペレットについて測定したMFRは、好ましくは０．１〜６ｇ／１０分である。このようなＭＦＲのペレットを用いることで、良好にシートを製造することができる。
次いで、このペレットを押出成形機のホッパーに供給して１６０℃以下の温度に加熱して樹脂を熔解し、例えばTダイなどを用いてシートを製造する。このとき形成されるシートの平均厚さは、通常は０．５〜５ｍｍであり、本発明の放射線発生体吸収シートをトンネルに用いる場合、好ましくは０．８〜３ｍｍである。
【００５０】
本発明の放射線発生体吸収シートについてＪＩＳ−Ｋ７２１０に基づいて測定したＭＦＲは、通常は０．１〜７ｇ／１０分、好ましくは０．２〜５ｇ／１０分の範囲内にある。
【００５１】
本発明の放射線発生体吸収シートの比重は、ＪＩＳ−Ｋ７２１１に基づいて測定する。
【００５２】
本発明の放射線発生体吸収シートについてＡＳＴＭ−Ｄ７９０に基づいて測定した引張特性、即ち、降状強度は５〜９ＭＰａ、破断強度は２１ＭＰａ以上、破断歪は６００％以上であることが好ましい。
【００５３】
本発明の放射線発生体吸収シートについてＡＳＴＭ−Ｄ７９０に準拠して測定した引裂き強度は、１００Ｎ以上であることが好ましい。
本発明の放射線発生体吸収シートについてＡＳＴＭ−Ｄ７８５に準拠して２３℃で測定したアイゾットＳｈｏｒｅ  Ｄ硬度は、Ｎ．Ｂ（ノンブレイク）であることが好ましい。
【００５４】
また、シートの成形性に関しては官能試験によって判断し、良（○）であり、不良（×）でないことが好ましい。
【００５５】
本発明の放射線発生体吸収シートの表面には無数のゼオライトおよびプルシアンブルーの粒子が存在しており、水の存在下にこのゼオライトおよびプルシアンブルーと接触したセシウムイオンが吸収される。このセシウムイオンは蛍光Ｘ線分析によって確認することができる。すなわち、蛍光Ｘ線分析により、放射線発生体吸収シートにＣｓイオンの存在の有無を確認することができる。
【００５６】
トンネルでは、地中に水分が存在することから、トンネル壁、トンネル天井を移動するセシウムイオンの量が多くなり、セシウムイオン中における137Ｃsイオンの濃度は一定であるから、トンネル内の放射線量が高くなる。
【００５７】
このような放射線量の上昇は、図１に示すようにトンネル１０の土砂１２とコンクリート壁１６との間に放射線発生体吸収シート１４を固定治具によって配置して、好ましくは遮水性を有すると共に水が浸透するシート１４にゼオライトおよびプルシアンブルーを配合してセシウムを吸収させることにより抑制することができる。この吸収されたセシウムには、放射性セシウム137イオン（137Cs+）が含まれており、放射線発生体である放射性セシウム137イオンを放射線発生体吸収シートに吸収して固定することができる。
【００５８】
本発明の放射線発生体吸収シートをトンネルに用いる場合、掘削した穴の表面に、本発明の放射線発生体吸収シートを固定治具を用いて配置する。この採掘した穴の土壌の表面には水が存在しており、セシウムはイオン化して放射線発生体吸収シートに吸収される。この放射線発生体吸収シートは遮水性を有していることが好ましく、このようなシートを用いる場合、吸収されたセシウムがシートの反対側にしみ出すことはないため好ましい。
【００５９】
次いで、このようにして配置された放射線発生体吸収シートの表面にコンクリートを打設する。こうして打設されたコンクリートは放射線を減衰させることができるので、トンネル内の放射線量を減少させることができる。
【００６０】
なお、本発明の放射線発生体吸収シートは、上記のような構成を有するが、本発明のシートの特性を損なわない範囲内においてLLDPE等のシートに配合される他の成分を配合することができる。例えば、酸化防止剤、紫外線吸収剤、滑剤、および、色剤などである。
【実施例】
【００６１】
次に、実施例を示して本発明をさらに詳細に説明するが、本発明はこれらによって限定されるものではない。
【００６２】
〔実施例１〜２，比較例１〕
ＬＬＤＰＥ：(株)プライムポリマー製、商品名；エボリューＳＰ１５４０、MFR:３．８ｇ／１０分、融点：１１３℃
エチレン−オクテン共重合体系エラストマー：デュポン・ダウ社製、商品名；エンゲージ８２００、MFR:５ｇ／１０分、融点：５９℃
プルシアンブルー：大日精化工業(株)製、平均粒子径；０．０５μｍ
ゼオライト：ユニオン昭和(株)製、平均粒子径；２μｍ
【００６３】
上記成分を以下に記載する量で配合し、１５０〜１６０℃の温度で溶融コンパウンドし、ペレットを得た。このペレットのＭＦＲは５．０ｇ／１０分であった。
なお、ＭＦＲは、ＪＩＳ  Ｋ７２１０に基づいて測定した。
【００６４】
【表１】
2018179719.tif 000004
【００６５】
上記のペレットを押出機に投入して１２０℃に加熱し、Ｔダイで厚さ２ｍｍのシートを製造した。得られた放射線発生体吸収シートの特性を表１に示す。
シート製造の際にシアンガスは全く発生しなかった。
得られたシートの表面には多数のゼオライトとプルシアンブルーの粒子が存在していた。
【００６６】
得られたシートから１０×１０ｃｍのサンプルを切り出し、濃度が０．１％の硝酸セシウム水溶液に浸漬して、攪拌下で２４時間放置した。
その後、浸漬した水溶液からシートを取り出し、水洗し乾燥させた。乾燥させたシートについて蛍光Ｘ線分析により測定したところ、セシウムの存在を確認することができた。
【００６７】
このセシウムを吸収したシートを、純水１００ミリリットル中に入れ、２４時間攪拌下に放置した後、メンブレンフィルターを用いて濾過した。得られた濾液についてＩＣＰ質量分析法で測定した結果、セシウムイオンの溶出量はこの方法での検出限界以下であった。
上記の結果から、本発明の放射線発生体吸収シートはセシウムイオンを強固に吸着して固定し、溶出しないものであることがわかった。
【００６８】
なお、比較例１で得られたシートは、セシウムイオン吸収剤としてゼオライトを単独で使用しており、しかもその使用量が多いので、衝撃強度が低く、さらにシート成形性に劣る。
【００６９】
〔実施例３〜４，比較例２〕
実施例１〜２、比較例１において、使用したＬＬＤＰＥを下記に示すＥＶＡに変え、各成分の使用量を下記表２の通り変更した以外は同様にして放射線発生体吸収シートを製造した。
ＥＶＡ；東ソー（株）製、ウルトラセン640、MFR：２．８ｇ／１０分、融点：７５℃
【００７０】
【表２】
2018179719.tif 000005
【００７１】
なお、実施例３〜４および比較例２でシートを成形する際にシアンガスは発生しなかった。
得られた放射線発生体吸収シートについて、実施例１と同様にしてシートの特性を測定した。結果を表２に記載する。比較例２で得られたシートは、セシウムイオン吸収剤としてゼオライトを単独で使用しており、しかもその使用量が多いので、衝撃強度が低く、さらにシート成形性に劣る。
【００７２】
〔実施例５〜６，比較例３〕
実施例１〜２、比較例１において、使用したＬＬＤＰＥを下記に示すＨＤＰＥに変え、各成分の使用量を下記表２の通り変更した以外は同様にして放射線発生体吸収シートを製造した。
ＨＤＰＥ；日本ポリエチレン（株）製、商品名；ノバテックHD  HY540、MFR:１．０ｇ／１０分、融点：１３５℃
【００７３】
【表３】
2018179719.tif 000006
【００７４】
なお、実施例５〜６および比較例３でシートを成形する際にシアンガスは発生しなかった。
得られた放射線発生体吸収シートについて実施例１と同様にしてシートの特性を測定した。結果を表３に記載する。比較例３で得られたシートは、セシウムイオン吸収剤としてゼオライトを単独で使用しており、しかもその使用量が多いので、破断歪が大幅に低下して伸びが発現しないと共に、衝撃強度が低く、さらにシート成形性に劣る。
【符号の説明】
【００７５】
１０・・・トンネル
１２・・・土砂
１４・・・放射線発生体吸収シート
１６・・・コンクリート
【図１】
2018179719.tif 000007